"陽極と陰極との間に、少なくとも2層の発光層を有し、且つ、該2層の発光層の間に少なくとも1層の中間層を有し、該2層の発光層が、各々同一のホスト化合物Aと、互いに異なる発光ドーパントA、Bとを、各々含有し、且つ、該中間層が該ホスト化合物Aを含む有機エレクトロルミネッセンス素子であって、前記発光層が下記一般式A~Cで表される部分構造の少なくとも1つを持つ発光ドーパントを含有していることを特徴とする有機エレクトロルミネッセンス素子。式中、Raは水素原子、脂肪族基、芳香族基、複素環基を表し、Rb、Rcは水素原子または置換基を表し、A1は芳香族環、芳香族複素環を形成するのに必要な残基を表し、MはIr、Ptを表す。式中、Raは水素原子、脂肪族基、芳香族基、複素環基を表し、Rb、Rc、Rb1、Rc1は水素原子または置換基を表し、A1は芳香族環、芳香族複素環を形成するのに必要な残基を表し、MはIr、Ptを表す。式中、Raは水素原子、脂肪族基、芳香族基、複素環基を表し、Rb、Rcは水素原子または置換基を表し、A1は芳香族環、芳香族複素環を形成するのに必要な残基を表し、MはIr、Ptを表す。陽極と陰極との間に、少なくとも2層の発光層を有し、且つ、該2層の発光層の間に少なくとも1層の中間層を有し、該2層の発光層が、各々同一のホスト化合物Aと、互いに異なる発光ドーパントA、Bとを、各々含有し、且つ、該中間層が該ホスト化合物Aを含む有機エレクトロルミネッセンス素子の製造方法であって、i透明基板上に前記陽極を形成する工程と、ii前記透明基板上に前記発光層および前記中間層を形成する工程と、iii前記透明基板上に前記陰極を形成する工程と、を備え、前記発光層および前記中間層を形成する工程では、iv発光ドーパントA、Bをそれぞれ別々に装填した2つ以上の第1蒸着源と、ホスト化合物Aおよび中間層形成材料を装填した1つ以上の第2蒸着源とを、蒸着炉中の所定位置に配置する工程と、v前記透明基板を前記第1蒸着源および前記第2蒸着源上で移動させながら、前記透明基板に対し、発光ドーパントA、Bならびにホスト化合物Aおよび中間層形成材料を蒸着させることを特徴とする有機エレクトロルミネッセンス素子の製造方法。本発明の目的は、外部量子効率が高い、即ち、発光効率が高く、且つ、色度のずれが少ない有機エレクトロルミネッセンス素子およびその製造方法を提供することである。本発明の上記目的を達成するため、本発明の一態様によれば、陽極と陰極との間に、少なくとも2層の発光層を有し、且つ、該2層の発光層の間に少なくとも1層の中間層を有し、該2層の発光層が、各々同一のホスト化合物Aと、互いに異なる発光ドーパントA、Bとを、各々含有し、且つ、該中間層が該ホスト化合物Aを含む有機エレクトロルミネッセンス素子であって、前記発光層が下記一般式A~Cで表される部分構造の少なくとも1つを持つ発光ドーパントを含有していることを特徴とする有機エレクトロルミネッセンス素子が提供される。式中、Raは水素原子、脂肪族基、芳香族基、複素環基を表し、Rb、Rcは水素原子または置換基を表し、A1は芳香族環、芳香族複素環を形成するのに必要な残基を表し、MはIr、Ptを表す。式中、Raは水素原子、脂肪族基、芳香族基、複素環基を表し、Rb、Rc、Rb1、Rc1は水素原子または置換基を表し、A1は芳香族環、芳香族複素環を形成するのに必要な残基を表し、MはIr、Ptを表す。式中、Raは水素原子、脂肪族基、芳香族基、複素環基を表し、Rb、Rcは水素原子または置換基を表し、A1は芳香族環、芳香族複素環を形成するのに必要な残基を表し、MはIr、Ptを表す。本発明の他の態様によれば、陽極と陰極との間に、少なくとも2層の発光層を有し、且つ、該2層の発光層の間に少なくとも1層の中間層を有し、該2層の発光層が、各々同一のホスト化合物Aと、互いに異なる発光ドーパントA、Bとを、各々含有し、且つ、該中間層が該ホスト化合物Aを含む有機エレクトロルミネッセンス素子の製造方法であって、i透明基板上に前記陽極を形成する工程と、ii前記透明基板上に前記発光層および前記中間層を形成する工程と、iii前記透明基板上に前記陰極を形成する工程と、を備え、前記発光層および前記中間層を形成する工程では、iv発光ドーパントA、Bをそれぞれ別々に装填した2つ以上の第1蒸着源と、ホスト化合物Aおよび中間層形成材料を装填した1つ以上の第2蒸着源とを、蒸着炉中の所定位置に配置する工程と、v前記透明基板を前記第1蒸着源および前記第2蒸着源上で移動させながら、前記透明基板に対し、発光ドーパントA、Bならびにホスト化合物Aおよび中間層形成材料を蒸着させることを特徴とする有機エレクトロルミネッセンス素子の製造方法が提供される。本発明によれば、発光効率が高く、且つ、色度のずれが少ない有機エレクトロルミネッセンス素子およびその製造方法を提供することができる。本発明の上記目的は下記の構成1~16により達成された。1陽極と陰極との間に、少なくとも2層の発光層を有し、且つ、該2層の発光層の間に少なくとも1層の中間層を有し、該2層の発光層が、各々同一のホスト化合物Aと、互いに異なる発光ドーパントA、Bとを、各々含有し、且つ、該中間層が該ホスト化合物Aを含む有機エレクトロルミネッセンス素子であって、前記発光層が下記一般式A~Cで表される部分構造の少なくとも1つを持つ発光ドーパントを含有していることを特徴とする有機エレクトロルミネッセンス素子。式中、Raは水素原子、脂肪族基、芳香族基、複素環基を表し、Rb、Rcは水素原子または置換基を表し、A1は芳香族環、芳香族複素環を形成するのに必要な残基を表し、MはIr、Ptを表す。式中、Raは水素原子、脂肪族基、芳香族基、複素環基を表し、Rb、Rc、Rb1、Rc1は水素原子または置換基を表し、A1は芳香族環、芳香族複素環を形成するのに必要な残基を表し、MはIr、Ptを表す。式中、Raは水素原子、脂肪族基、芳香族基、複素環基を表し、Rb、Rcは水素原子または置換基を表し、A1は芳香族環、芳香族複素環を形成するのに必要な残基を表し、MはIr、Ptを表す。2前記発光ドーパントA、Bの少なくとも1種類はリン光性化合物であることを特徴とする前記1に記載の有機エレクトロルミネッセンス素子。3前記発光ドーパントA、Bが共にリン光性化合物であることを特徴とする前記1に記載の有機エレクトロルミネッセンス素子。4前記中間層の膜厚が、発光ドーパントAと発光ドーパントB間のフェルスター距離よりも大きいことを特徴とする前記1~3のいずれか1項に記載の有機エレクトロルミネッセンス素子。5前記ホスト化合物Aが、カルバゾール誘導体であることを特徴とする前記1~4のいずれか1項に記載の有機エレクトロルミネッセンス素子。6前記ホスト化合物Aが、カルボリン誘導体またはジアザカルバゾール誘導体であることを特徴とする前記1~4のいずれか1項に記載の有機エレクトロルミネッセンス素子。7前記発光層の少なくとも1種類が、同一の発光ピークを示す、同種類の発光層を2層以上有することを特徴とする前記1~6のいずれか1項に記載の有機エレクトロルミネッセンス素子。8少なくとも2種の前記発光層が同種類の発光層を2層以上有することを特徴とする前記1~7のいずれか1項に記載の有機エレクトロルミネッセンス素子。9前記発光層が、少なくとも2種類の発光層A、Bから構成され、該発光層AまたはBは、少なくとも2層以上であり、且つ、前記発光層A、B、中間層は、各々交互に積層されていることを特徴とする前記1~8のいずれか1項に記載の有機エレクトロルミネッセンス素子。10前記発光層が、少なくとも3種類の発光層A、B、Cから構成され、該発光層A、B、Cの少なくともひとつは2層以上であり、且つ、周期的に積層されていることを特徴とする前記1~9のいずれか1項に記載の有機エレクトロルミネッセンス素子。11前記発光層と陰極との間に正孔阻止層を有し、該正孔阻止層の少なくとも1層が、該発光層に隣接する層として設けられていることを特徴とする前記1~10のいずれか1項に記載の有機エレクトロルミネッセンス素子。12前記発光層と陽極の間との間に電子阻止層を有し、且つ、該電子阻止層の少なくとも1層が該発光層に隣接する層として設けられていることを特徴とする前記1~11のいずれか1項に記載の有機エレクトロルミネッセンス素子。13発光が白色であることを特徴とする前記1~12のいずれか1項に記載の有機エレクトロルミネッセンス素子。14前記1~13のいずれか1項に記載の有機エレクトロルミネッセンス素子を有することを特徴とする表示装置。15前記1~13のいずれか1項に記載の有機エレクトロルミネッセンス素子を有することを特徴とする照明装置。16陽極と陰極との間に、少なくとも2層の発光層を有し、且つ、該2層の発光層の間に少なくとも1層の中間層を有し、該2層の発光層が、各々同一のホスト化合物Aと、互いに異なる発光ドーパントA、Bとを、各々含有し、且つ、該中間層が該ホスト化合物Aを含む有機エレクトロルミネッセンス素子の製造方法であって、i透明基板上に前記陽極を形成する工程と、ii前記透明基板上に前記発光層および前記中間層を形成する工程と、iii前記透明基板上に前記陰極を形成する工程と、を備え、前記発光層および前記中間層を形成する工程では、iv発光ドーパントA、Bをそれぞれ別々に装填した2つ以上の第1蒸着源と、ホスト化合物Aおよび中間層形成材料を装填した1つ以上の第2蒸着源とを、蒸着炉中の所定位置に配置する工程と、v前記透明基板を前記第1蒸着源および前記第2蒸着源上で移動させながら、前記透明基板に対し、発光ドーパントA、Bならびにホスト化合物Aおよび中間層形成材料を蒸着させることを特徴とする有機エレクトロルミネッセンス素子の製造方法。本発明の有機EL素子においては、前記1~13、16のいずれか1項に規定される構成により、外部量子効率が高い、即ち、発光効率が高く、且つ、色度のずれが少ない有機エレクトロルミネッセンス素子およびその製造方法を提供することが出来た。また、前記素子を用いた表示装置及び照明装置を併せて提供することが出来た。以下、本発明に係る各構成要素の詳細について、順次説明する。本発明者等は、複数の発光層を組み合わせ、且つ、発光層の間に中間層を設けた場合の白色発光の色度のずれについて、種々検討した結果、発光色の色度のずれに関しては2つの原因があり、一つは励起子閉じ込めが十分でないということと、もう一つは中間層を介して正孔と電子の注入バランスが一定でないという2点に注目した。そこで、本発明の有機EL素子においては、中間層と発光層形成に用いるホスト材料に同じ化合物を用いることで層間の注入障壁を低減させることで、駆動電圧電流を変化させても正孔と電子の注入バランスが一定になり、色ずれが顕著に減少することがわかった。また、有機EL素子を製造するという観点からも、中間層とホスト化合物に共通の材料を用いることで、従来の素子作製に比較して、作製工程を大幅に簡略化することにも併せて成功した。更に、中間層に発光層のリン光性化合物よりも高い励起三重項エネルギーを有する材料を用いることで、発光層の3重項励起子を効果的に閉じ込めることに成功した。さらに、その中間層の膜厚をフェルスター距離以上にすることで、励起子のエネルギー移動を抑制しよりいっそう色ずれを抑え、高効率な素子を得ることに成功した。また、発光層の順列は規則的であっても良いしランダムであっても良く、中間層は全てに設ける必要はなく必要な箇所に設けるだけでも良い。《発光層》本発明に係る発光層について説明する。本発明の有機EL素子の層構成詳しい層構成についての説明は後述するの一例を図9を用いて説明するが、本発明はこれらに限定されない。図9の素子構成1で示される構造は、陰極と陽極の間に発光層を有し、発光層は電子阻止層と正孔阻止層で挟み込んでいる。これらの電子阻止層或いは正孔阻止層電子阻止層、正孔阻止層については後述するは必ずしも必要ではないが、図9に示すような構成とすることで、電子正孔のキャリアを発光層に閉じ込め、更に電子と正孔の再結合により生成する励起子をも発光層に閉じ込めることができるため、これらの層を設けることが好ましい。電子阻止層、正孔阻止層を形成する材料は既知のものを使用することができる。電子阻止層は電子が発光層から漏れ出さぬよう電子を閉じ込めるため、電子阻止層を形成する材料は電子親和力が発光層を形成する材料よりも小さいことが好ましい。また、正孔阻止層は正孔が発光層から漏れ出さぬように正孔を閉じ込めるため正孔阻止層を形成する材料は発光層を形成する材料よりもイオン化ポテンシャルが大きいことが好ましい。更に電子と正孔が再結合して生成する3重項励起子を閉じ込めるため、正孔阻止層、電子阻止層を形成する材料は発光層のリン光性化合物の励起3重項エネルギーよりも大きいことが好ましい。さらに、それらを挟み込むように正孔輸送層、電子輸送層を設けることが好ましい。正孔輸送層、電子輸送層は既知の材料を用いることが出来る。駆動電圧低下の面から伝導度の高い材料を用いることが好ましい。発光層の構成例を図10~図13を用いて説明する。発光層1-1~発光層3-6まで示すが本発明はこれらに限定されない。発光層1-1~発光層3-6は、各々素子構成1における発光層部分のみを抜き出したものを示している。本発明においては、発光層は少なくとも2層から構成され、発光層の少なくとも1種類が、同一の発光ピークを示す、同種類の発光層を2層以上有する態様、少なくとも2種の発光層が同種類の発光層を2層以上有する態様が好ましく用いられる。ここで、本発明において、同一の発光ピークを示す2層の発光層とは、2つの発光層からの2つの発光ピークを各々PL測定したときに、各々の発光極大波長の差が10nm未満であることと定義する。尚、PL測定とは、発光ドーパントとホスト化合物を発光層で用いる組成で石英基板に蒸着膜を作製するか、或いはポリマーなどのウェットプロセスにて作製するものは、スピンコートもしくはディップにより薄膜を作製し、得られた蒸着膜或いは薄膜を蛍光光度計で発光を測定することにより発光極大波長を決定できる。本発明の有機EL素子を点灯させた時の色は特に限定しないが、白色発光が好ましい。また、発光ピークの異なる発光層が2種ある場合、青色と黄色或いは青緑色と赤、に発光する発光層の組み合わせで白色を得るのが好ましい。更に、発光ピークの異なる発光層が3種である場合、青色と緑色と赤色に発光する組み合わせで白色を得るのが好ましい。こうすることで、照明やバックライトなど様々な光源に用いることが出来る。例えば発光ピークの異なる発光層が4種である場合、青、青緑、黄、赤の組み合わせにより白色を得ることができる。その他にも青色、緑色、赤色の3色での白色の色補正をするためにもう一層を使用することも可能である。尚、本発明では、発光色は白色だけに限定されない。発光ピークの異なる複数の発光層で単色例えば青、緑、赤を発光させることにより、より微妙な色の調整が可能となる。本発明に係る発光層において、複数の発光層の並び順は規則的な周期を持っていても良いし、ランダムであっても良い。有機EL素子に電圧電流をかけたときに、電圧電流の変動に対して色度のずれがもっとも少ない並び方になるものが好ましい。好ましくは規則的な周期を持っているものであり、例えば、発光層1-3~1-6、2-2、2-5、2-6、2-7、2-8、2-9、3-3、3-4、3-5、3-6等である。このようにすると電圧電流を変化させたとき、発光位置が厚さ方向にシフトしても発光色が変化しにくくすることが可能である。一方、複数の発光層から複数の発光色を組み合わせる場合、色ずれを最低限に抑えるために交互、周期、ランダム構造を多重に積層するが、その際、隣接層との接触が多くなるため、その界面でのエネルギー移動の機会が増え、発光層1層での白色素子の形成と同様の問題が生ずる。有機ELのエネルギー移動は主にフェルスター型が支配的だが、フェルスター型はエネルギー移動距離が大きい。フェルスター型エネルギー移動とは、基本的にドナー分子の発光スペクトルとアクセプター分子の吸収スペクトルの重なり積分強度が大きいことが重要な因子となる。蛍光性化合物の場合、スペクトルが重なると蛍光量子収率およびモル吸光係数が大きいため励起1重項エネルギー移動距離が大きくなる。リン光性化合物においてもT←G吸収が見られる場合には蛍光性化合物と同様に励起3重項でのエネルギー移動が起こるフェルスター型エネルギー移動に関してはPrinciplesofFluorescenceSpectrocsopyJosephR.Lakowicz著KluwerAcademicPlenumPublishersp.368。しかしながら、T←G吸収のモル吸光係数は蛍光性化合物に比して非常に小さいためリン光性化合物の方がフェルスター型のエネルギー移動距離は圧倒的に小さい。本発明においては、発光層の材料より高い励起3重項エネルギーを有する中間層を発光層と発光層間に有することで発光層間のフェルスター型エネルギー移動を抑制することが出来、高効率、色度ずれのない素子を得ることが出来た。それぞれの隣接する発光層への発光ドーパント間のエネルギー移動はフェルスター型で進行することから、フェルスター距離が小さい組み合わせでそれぞれの発光層の並び順を決定することが出来る。フェルスター距離とはエネルギー移動をする確率と内部変換する確率とが1:1の距離のことをいい、これより短い距離ではエネルギー移動が支配的となり、長い距離においてはエネルギー移動は起こりにくくなる。フェルスター型距離に関してはPrinciplesofFluorescenceSpectrocsopyJosephR.Lakowicz著KluwerAcademicPlenumPublishersp.368ここで、本発明に係るフェルスター距離を数例のリン光性化合物について実測し、得られた結果を下記に示す。また、リン光性化合物の構造は後述する発光ドーパントのところで示す。リン光性化合物フェルスター型エネルギー移動距離発光ドーパントともいうIr-12→Ir-92.3nmIr-12→Ir-11.8nmIr-13→Ir-12.4nmIr-1→Ir-91.8nm上記のフェルスター型エネルギー移動距離の測定方法は、PrinciplesofFluorescenceSpectrocsopyJosephR.Lakowicz著KluwerAcademicPlenumPublishers記載の方法にて行った。後述する実施例に記載の他のリン光性化合物発光ドーパントともいうにちても、同様に3nm以下であった。蛍光性化合物に比べて、リン光性化合物のフェルスター型エネルギー移動距離は小さいが、短い距離で起こることは確認されており、上記に示したように、例えば、Ir-12FirpicともいうからIr-9btp2Iracacともいうへのエネルギー移動においては、フェルスター距離は2.3nmである。これはエネルギー移動距離としては小さいが、しかしながら、フェルスター型エネルギー移動がおこった場合、これによっておこる色ずれ、低効率化等は白色素子においては好ましくない問題点となる可能性がある。本発明においては、互いに異なる発光ドーパントリン光性化合物を有する、2層の発光層の間に中間層を設けることにより、フェルスター型エネルギー移動を抑制し、色ずれをより低減し、且つ、高効率な白色の有機エレクトロルミネッセンス素子を得ることに成功した。このことから、中間層中間層の詳細は後述するの膜厚としては2.5nm~3nm以上の膜厚になるように設定すれば、効果的にエネルギー移動を抑制することが出来、高効率、且つ、色ずれの少ない素子を得ることが出来ることが分かる。もちろん、エネルギー移動距離の少ないリン光性化合物の組み合わせに関しては中間層の膜厚を薄くする事も可能である。さらに、ホスト材料を選択することで、電流-電圧特性を変化させることが出来る。発光層の全体の膜厚は特に限定しないが、5から100nmが好ましい。更に好ましくは7から50nmが好ましく、最も好ましくは10nmから40nmである。発光層を構成する複数の発光層における、それぞれの膜厚は1から20nmが好ましく更に好ましくは2から10nmである。これらは素子駆動電圧、電圧電流に対する色度のずれ、エネルギー移動、作製の困難さにより、選ぶことができる。本発明は、これらの発光層の構成の少なくとも1層にリン光性化合物を含有することが必要であり、好ましくは全ての発光層にリン光性化合物を含有することが好ましい。発光ホストと発光ドーパント発光層中の主成分であるホスト化合物である発光ホストに対する発光ドーパントとの混合比は好ましくは質量で0.1質量~30質量未満の範囲に調整することである。ただし、発光ドーパントは複数種の化合物を混合して用いても良く、混合する相手は構造を異にする、その他の金属錯体やその他の構造を有するリン光性ドーパントや蛍光性ドーパントでもよい。ここで、発光ドーパントとして用いられる金属錯体と併用しても良いドーパントリン光性ドーパント、蛍光性ドーパント等について述べる。発光ドーパントは、大きくわけて、蛍光を発光する蛍光性ドーパントとリン光を発光するリン光性ドーパントの2種類がある。前者蛍光性ドーパントの代表例としては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、又は希土類錯体系蛍光体等が挙げられる。後者リン光性ドーパントの代表例としては、好ましくは元素の周期表で8属、9属、10属の金属を含有する錯体系化合物であり、更に好ましくは、イリジウム化合物、オスミウム化合物であり、中でも最も好ましいのはイリジウム化合物である。具体的には以下の特許公報に記載されている化合物である。国際公開第00/70655号パンフレット、特開2002-280178号公報、特開2001-181616号公報、特開2002-280179号公報、特開2001181617号公報、特開2002-280180号公報、特開2001-247859号公報、特開2002-299060号公報、特開2001-313178号公報、特開2002-302671号公報、特開2001-345183号公報、特開2002-324679号公報、国際公開第02/15645号パンフレット、特開2002-332291号公報、特開2002-50484号公報、特開2002-332292号公報、特開2002-83684号公報、特表2002-540572号公報、特開2002117978号公報、特開2002-338588号公報、特開2002-170684号公報、特開2002-352960号公報、国際公開第01/93642号パンフレット、特開2002-50483号公報、特開2002-100476号公報、特開2002-173674号公報、特開2002-359082号公報、特開2002-175884号公報、特開2002-363552号公報、特開2002-184582号公報、特開2003-7469号公報、特表2002-525808号公報、特開2003-7471号公報、特表2002-525833号公報、特開2003-31366号公報、特開2002-226495号公報、特開2002-234894号公報、特開2002-235076号公報、特開2002-241751号公報、特開2001-319779号公報、特開2001-319780号公報、特開2002-62824号公報、特開2002-100474号公報、特開2002-203679号公報、特開2002-343572号公報、特開2002-203678号公報等。その具体例の一部を下記に示す。次に本発明に係る発光ドーパントの前記一般式A~Cの部分構造を持つ化合物について説明する。本発明の発光層の少なくとも一つの発光層の発光ドーパントとして一般式A~Cの部分構造を持つ化合物を用いることが好ましい。特に青色発光層の発光ドーパントとして用いることが好ましい。一般式A~Cにおいて、A1は芳香族環、芳香族複素環を形成するのに必要な残基を表し、該芳香族環としてはベンゼン環、ビフェニル環、ナフタレン環、アズレン環、アントラセン環、フェナントレン環、ピレン環、クリセン環、ナフタセン環、トリフェニレン環、o-テルフェニル環、m-テルフェニル環、p-テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられ、該芳香族複素環としては、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、ジアザカルバゾール環カルボリン環を構成する炭化水素環の炭素原子の一つが更に窒素原子で置換されている環を示す等が挙げられる。一般式A~Cにおいて、Raは水素原子、脂肪族基、芳香族基、複素環基を表し、Rb、Rc、Rb1、Rc1は水素原子または置換基を表すが、Raは上記Ra1と同義であり、Rb、Rc、Rb1、Rc1が表す置換基は上記R1~R9、RA、RBが表す置換基と同義である。一般式A~Cの構造は部分構造であり、それ自身が完成構造の発光ドーパントとなるには、中心金属の価数に対応した配位子が必要である。具体的には、ハロゲン例えば、フッ素原子、塩素原子、臭素原子または沃素原子等、アリール基例えば、フェニル基、p-クロロフェニル基、メシチル基、トリル基、キシリル基、ビフェニル基、ナフチル基、アントリル基、フェナントリル基等、アルキル基例えば、メチル基、エチル基、イソプロピル基、ヒドロキシエチル基、メトキシメチル基、トリフルオロメチル基、t-ブチル基等、アルキルオキシ基、アリールオキシ基、アルキルチオ基、アリールチオ基、芳香族複素環基例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、カルボリニル基、フタラジニル基等、一般式A~Cの金属を除いた部分構造等が挙げられる。一般式A~Cにおいて、MはIr、Ptを表し、特にIrが好ましい。また一般式A~Cの部分構造3個で完成構造となるトリス体が好ましい。以下、本発明に係る発光ドーパントの前記一般式A~Cの部分構造を持つ化合物を例示するが、これらに限定されるものではない。以下、一般式A~Cの部分構造を持つ化合物の合成例を示す。D-1合成例500ml三つ口フラスコにD-1acac、4.0g、フェニルイミダゾール2.6g、グリセリン300mlを入れ、温度計、冷却管を付けて油浴スターラー上にセットし、徐々に加熱して内温が150°Cになる様に浴温を調節し、5時間撹拌して反応終了とした。室温まで冷却すると結晶が析出してきた。反応液をメタノール200mlで希釈し、結晶を濾過してメタノールで良く洗浄して乾燥し、1.6g36.5を得た。この結晶はD-1であることを1H-NMRとMASSにて構造を確認した。発光ホスト発光ホスト単にホストともいうとは、2種以上の化合物で構成される発光層中にて混合比質量の最も多い化合物のことを意味し、それ以外の化合物についてはドーパント化合物単に、ドーパントともいうという。例えば、発光層を化合物A、化合物Bという2種で構成し、その混合比がA:B=10:90であれば化合物Aがドーパント化合物であり、化合物Bがホスト化合物である。更に、発光層を化合物A、化合物B、化合物Cの3種から構成し、その混合比がA:B:C=5:10:85であれば、化合物A、化合物Bがドーパント化合物であり、化合物Cがホスト化合物である。本発明に用いられる発光ホストとしては、構造的には特に制限はないが、代表的にはカルバゾール誘導体、トリアリールアミン誘導体、芳香族ボラン誘導体、含窒素複素環化合物、チオフェン誘導体、フラン誘導体、オリゴアリーレン化合物等の基本骨格を有するもの、または、カルボリン誘導体やジアザカルバゾール誘導体ここで、ジアザカルバゾール誘導体とは、カルボリン誘導体のカルボリン環を構成する炭化水素環の少なくとも一つの炭素原子が窒素原子で置換されているものを表す。等が挙げられる。中でもカルボリン誘導体、ジアザカルバゾール誘導体等が好ましく用いられる。以下に、カルボリン誘導体、ジアザカルバゾール誘導体等の具体例を挙げるが、本発明はこれらに限定されない。また、本発明に用いられる発光ホストは低分子化合物でも、繰り返し単位をもつ高分子化合物でもよく、ビニル基やエポキシ基のような重合性基を有する低分子化合物蒸着重合性発光ホストでもいい。発光ホストとしては、正孔輸送能、電子輸送能を有しつつ、且つ、発光の長波長化を防ぎ、高Tgガラス転移温度である化合物が好ましい。発光ホストの具体例としては、以下の文献に記載されている化合物が好適である。例えば、特開2001-257076号公報、同2002-308855号公報、同2001-313179号公報、同2002-319491号公報、同2001-357977号公報、同2002-334786号公報、同2002-8860号公報、同2002-334787号公報、同2002-15871号公報、同2002-334788号公報、同2002-43056号公報、同2002-334789号公報、同2002-75645号公報、同2002-338579号公報、同2002-105445号公報、同2002-343568号公報、同2002-141173号公報、同2002-352957号公報、同2002-203683号公報、同2002-363227号公報、同2002-231453号公報、同2003-3165号公報、同2002-234888号公報、同2003-27048号公報、同2002-255934号公報、同2002-260861号公報、同2002-280183号公報、同2002-299060号公報、同2002-302516号公報、同2002-305083号公報、同2002-305084号公報、同2002-308837号公報等。《発光層の製造方法》本発明に係る発光層の製造方法について説明する。本発明に係る発光層の製造方法の一例として、図7、図8を用いて説明するが、本発明はこれらに限定されない。例えば、図7のように、発光ドーパント装填用るつぼ204a、b、cの3種のるつぼとホスト材料及び中間層形成材料装填用るつぼ204dの4つの蒸着源加熱ボートでもよいを用意する。それぞれの蒸着源は加熱をすることで、発光ドーパントまたは、ホスト材料及び中間層形成材料の蒸着速度を適切になるように調整するので、その為に、蒸着を適宜、シャッター202により遮ることが可能なように設定されている。ホスト材料兼中間層材料の蒸着源用のシャッター202は随時開放であり、止めることはない。これに対し、発光ドーパント蒸着るつぼ203に設定されているシャッター202は必要に応じ、開閉を行うことにより、共蒸着条件を調整することが出来る。開放にする場合は、発光層を蒸着形成している時であり、発光ドーパント用のシャッター202をすべて閉じている時には中間層を蒸着形成することが出来る。従来の中間層を有する素子の作製においては、各々の層形成材料が各々異なる場合には、材料の種類分にあたる蒸着源が必要となり、更に、各々の蒸着条件を適切に制御するのは極めて難しく、製造上の大きな問題点となっていた。本発明では、例え、発光層が複数で多い場合にも単一のシャッター開閉で層形成の蒸着条件を切り替えることが出来るので、極めて簡便に図10~図13に示すような多層の発光層形成も簡便に行うことが出来る。図8では、発光ドーパント205a、205b、205cを装填した蒸着るつぼ203の間にホスト材料及び中間層形成材料206a、206bを装填した一例を示している。また、さらに簡便な方法としては、図8に示すように、並列に並べた蒸着源から発光ドーパント及びホスト兼中間層材料を蒸着する方法も有効である。基板201を所定のスピードにて動かす左右に往復させることで同様の素子構成を作製することが出来る。これも、ホスト材料と中間層材料が共通の材料を用いることにより達成できる製造方法である。《中間層》本発明に係る中間層について説明する。本発明では、中間層を構成する材料と発光層に含有されるホスト化合物ホスト化合物については後述するに共通の材料を用いることが特徴である。このように発光層と共通の材料を中間層形成に用いることで、発光層-中間層の層間の注入障壁を低減し、電圧電流を変化させても正孔と電子の注入バランスが保ちやすいという効果が得られた。また、電圧電流をかけたときの色ずれが改善されるという効果が得られることが判った。更に、共通材料を用いることで、従来の中間層を有する素子作製の大きな問題点である、素子作製の煩雑さをも併せて解消することが出来た。発光層を図10~図13に示すように、周期的、もしくはランダムに何層も積層する場合、それぞれの発光層のホスト材料と中間層が異なる場合、製造は非常に煩雑となるが、本発明のように共通化することで、非常に大きな簡略化が可能となった。更に、中間層、発光ホストの材料にリン光性化合物より高い励起三重項エネルギーを有する材料を用いることで、発光層の三重項励起子を効果的に発光層に閉じ込め高効率な素子を得ることができる。また、さらに中間層の膜厚をフェルスター距離以上にすることにより異なる発光層の層間でのフェルスターエネルギー移動を抑えることができ、色ずれを抑えることができ、更に高効率素子をえることができる。このような中間層を構成する材料、ホスト材料は公知の材料ホスト化合物については後述するを使用することが出来る。発光層に含有するリン光性化合物の中で最も大きな励起3重項エネルギーを有するリン光性化合物よりも大きな励起3重項エネルギーを有する中間層材料およびホスト材料が好ましい。例えば青緑赤の3色白色素子において各々の発光材料にリン光性化合物を用いる場合、青色のリン光性化合物の励起3重項エネルギーが一番大きい。この青色リン光性化合物よりも大きい励起3重項エネルギーを有する中間層材料、およびホスト材料が好ましい。本発明の有機EL素子においては、中間層、ホスト材料はキャリアの輸送を担うため、キャリア輸送能を有する材料が好ましい。キャリア輸送能を表す物性としてキャリア移動度が用いられるが、有機材料のキャリア移動度は一般的に電界強度に依存性が見られる。電界強度依存性の高い材料は正孔と電子注入輸送バランスを崩しやすい。中間層材料、ホスト材料は移動度の電界強度依存性の少ない材料を用いることが好ましい。次に、代表的な有機EL素子の構成について述べる。《有機EL素子の構成層》本発明の有機EL素子の構成層について説明する。本発明の有機EL素子の層構成の好ましい具体例を以下に示すが、本発明はこれらに限定されない。i陽極/正孔輸送層/発光層/正孔阻止層/電子輸送層/陰極ii陽極/電子阻止層/発光層/正孔阻止層/電子輸送層/陰極iii陽極/正孔輸送層/電子阻止層/発光層/正孔阻止層/電子輸送層/陰極iv陽極/正孔輸送層/電子阻止層/発光層/正孔阻止層/電子輸送層/陰極v陽極/正孔輸送層/電子阻止層/発光層/正孔阻止層/電子輸送層/陰極バッファー層/陰極vi陽極/陽極バッファー層/正孔輸送層/電子阻止層/発光層/正孔阻止層/電子輸送層/陰極バッファー層/陰極vii陽極/陽極バッファー層/正孔輸送層/電子阻止層/発光層/正孔阻止層/電子輸送層/陰極バッファー層/陰極《阻止層電子阻止層、正孔阻止層》本発明に係る阻止層例えば、電子阻止層、正孔阻止層について説明する。本発明においては、正孔阻止層、電子阻止層等に、本発明の有機EL素子材料を用いることが好ましく、特に好ましくは正孔阻止層に用いることである。本発明の有機EL素子材料を正孔阻止層、電子阻止層に含有させる場合、本発明に係る金属錯体を正孔阻止層や電子阻止層等の層構成成分として100質量の状態で含有させてもよいし、他の有機化合物例えば、本発明の有機EL素子の構成層に用いられる化合物等等と混合してもよい。本発明に係る阻止層の膜厚としては好ましくは3nm~100nmであり、更に好ましくは5nm~30nmである。《正孔阻止層》正孔阻止層とは広い意味では電子輸送層の機能を有し、電子を輸送する機能を有しつつ正孔を輸送する能力が著しく小さい材料からなり、電子を輸送しつつ正孔を阻止することで電子と正孔の再結合確率を向上させることができる。正孔阻止層としては、例えば特開平11-204258号公報、同11-204359号公報、及び有機EL素子とその工業化最前線1998年11月30日エヌティーエス社発行の237頁等に記載の正孔阻止ホールブロック層等を本発明に係る正孔阻止層として適用可能である。また、後述する電子輸送層の構成を必要に応じて、本発明に係る正孔阻止層として用いることが出来る。《電子阻止層》一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。また、後述する正孔輸送層の構成を必要に応じて電子阻止層として用いることが出来る。また、本発明においては、発光層に隣接する隣接層、即ち、正孔阻止層、電子阻止層に、上記の本発明の有機EL素子材料を用いることが好ましく、特に正孔阻止層に用いることが好ましい。《正孔輸送層》正孔輸送層とは正孔を輸送する機能を有する材料を含み、広い意味で正孔注入層、電子阻止層も正孔輸送層に含まれる。正孔輸送層は単層もしくは複数層設けることができる。正孔輸送材料としては、特に制限はなく、従来、光導伝材料において、正孔の電荷注入輸送材料として慣用されているものやEL素子の正孔注入層、正孔輸送層に使用される公知のものの中から任意のものを選択して用いることができる。正孔輸送材料は、正孔の注入もしくは輸送、電子の障壁性のいずれかを有するものであり、有機物、無機物のいずれであってもよい。例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また、導電性高分子オリゴマー、特にチオフェンオリゴマー等が挙げられる。正孔輸送材料としては、上記のものを使用することができるが、ポルフィリン化合物、芳香族第三級アミン化合物及びスチリルアミン化合物、特に芳香族第三級アミン化合物を用いることが好ましい。芳香族第三級アミン化合物及びスチリルアミン化合物の代表例としては、N,N,N’,N’-テトラフェニル-4,4’-ジアミノフェニル;N,N’-ジフェニル-N,N’-ビス3-メチルフェニル-1,1’-ビフェニル-4,4’-ジアミンTPD;2,2-ビス4-ジ-p-トリルアミノフェニルプロパン;1,1-ビス4-ジ-p-トリルアミノフェニルシクロヘキサン;N,N,N’,N’-テトラ-p-トリル-4,4’-ジアミノビフェニル;1,1-ビス4-ジ-p-トリルアミノフェニル-4-フェニルシクロヘキサン;ビス4-ジメチルアミノ-2-メチルフェニルフェニルメタン;ビス4-ジ-p-トリルアミノフェニルフェニルメタン;N,N’-ジフェニル-N,N’-ジ4-メトキシフェニル-4,4’-ジアミノビフェニル;N,N,N’,N’-テトラフェニル-4,4’-ジアミノジフェニルエーテル;4,4’-ビスジフェニルアミノクオードリフェニル;N,N,N-トリp-トリルアミン;4-ジ-p-トリルアミノ-4’-4-ジ-p-トリルアミノスチリルスチルベン;4-N,N-ジフェニルアミノ-2-ジフェニルビニルベンゼン;3-メトキシ-4’-N,N-ジフェニルアミノスチルベンゼン;N-フェニルカルバゾール、さらには、米国特許第5,061,569号明細書に記載されている2個の縮合芳香族環を分子内に有するもの、例えば4,4’-ビスN-1-ナフチル-NフェニルアミノビフェニルNPD、特開平4-308688号公報に記載されているトリフェニルアミンユニットが3つスターバースト型に連結された4,4’,4-トリスN-3-メチルフェニル-N-フェニルアミノトリフェニルアミンMTDATA等が挙げられる。さらにこれらの材料を高分子鎖に導入した、またはこれらの材料を高分子の主鎖とした高分子材料を用いることもできる。また、p型-Si、p型-SiC等の無機化合物も正孔注入材料、正孔輸送材料として使用することができる。また、正孔輸送材料は、高Tgであることが好ましい。この正孔輸送層は、上記正孔輸送材料を、例えば真空蒸着法、スピンコート法、キャスト法、インクジェット法、LB法等の公知の方法により、薄膜化することにより形成することができる。正孔輸送層の膜厚については特に制限はないが、通常は5nm~5000nm程度である。この正孔輸送層は、上記材料の一種または二種以上からなる一層構造であってもよい。又、不純物ドープしたp性の高い正孔輸送層を用いることも出来る。その例としては、特開平4-297076号、特開2000-196140号、特開2001-102175号、J.Appl.Phys.,95,57732004などに記載されたものが挙げられる。《電子輸送層》電子輸送層とは電子を輸送する機能を有する材料からなり、広い意味で電子注入層、正孔阻止層も電子輸送層に含まれる。電子輸送層は、単層もしくは複数層を設けることができる。従来、単層の電子輸送層、及び複数層とする場合は発光層に対して陰極側に隣接する電子輸送層に用いられる電子輸送材料正孔阻止材料を兼ねるとしては、下記の材料が知られている。さらに、電子輸送層は、陰極より注入された電子を発光層に伝達する機能を有していればよく、その材料としては従来公知の化合物の中から任意のものを選択して用いることができる。この電子輸送層に用いられる材料以下、電子輸送材料というの例としては、ニトロ置換フルオレン誘導体、ジフェニルキノン誘導体、チオピランジオキシド誘導体、ナフタレンペリレンなどの複素環テトラカルボン酸無水物、カルボジイミド、フレオレニリデンメタン誘導体、アントラキノジメタン及びアントロン誘導体、オキサジアゾール誘導体などが挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。さらにこれらの材料を高分子鎖に導入した、またはこれらの材料を高分子の主鎖とした高分子材料を用いることもできる。また、8-キノリノール誘導体の金属錯体、例えばトリス8-キノリノールアルミニウムAlq、トリス5,7-ジクロロ-8-キノリノールアルミニウム、トリス5,7-ジブロモ-8-キノリノールアルミニウム、トリス2-メチル-8-キノリノールアルミニウム、トリス5-メチル-8-キノリノールアルミニウム、ビス8-キノリノール亜鉛Znqなど、及びこれらの金属錯体の中心金属がIn、Mg、Cu、Ca、Sn、Ga又はPbに置き替わった金属錯体も、電子輸送材料として用いることができる。その他、メタルフリー若しくはメタルフタロシアニン、又はそれらの末端がアルキル基やスルホン酸基などで置換されているものも、電子輸送材料として好ましく用いることができる。また、発光層の材料として例示したジスチリルピラジン誘導体も、電子輸送材料として用いることができるし、正孔注入層、正孔輸送層と同様に、n型-Si、n型-SiCなどの無機半導体も電子輸送材料として用いることができる。この電子輸送層は、上記電子輸送材料を、例えば真空蒸着法、スピンコート法、キャスト法、インクジェット法、LB法等の公知の方法により、薄膜化することにより形成することができる。電子輸送層の膜厚については特に制限はないが、通常は5~5000nm程度である。この電子輸送層は、上記材料の一種または二種以上からなる一層構造であってもよい。又、不純物ドープしたn性の高い電子輸送層を用いることも出来る。その例としては、特開平4-297076号、特開2000-196140号、特開2001-102175号、J.Appl.Phys.,95,57732004などに記載されたものが挙げられる。次に、本発明の有機EL素子の構成層として用いられる、注入層について説明する。《注入層》:電子注入層、正孔注入層注入層は必要に応じて設け、電子注入層と正孔注入層があり、上記のごとく陽極と発光層または正孔輸送層の間、及び、陰極と発光層または電子輸送層との間に存在させてもよい。注入層とは、駆動電圧低下や発光輝度向上のために電極と有機層間に設けられる層のことで、有機EL素子とその工業化最前線1998年11月30日エヌティーエス社発行の第2編第2章電極材料123~166頁に詳細に記載されており、正孔注入層陽極バッファー層と電子注入層陰極バッファー層とがある。陽極バッファー層正孔注入層は、特開平9-45479号公報、同9-260062号公報、同8-288069号公報等にもその詳細が記載されており、具体例として、銅フタロシアニンに代表されるフタロシアニンバッファー層、酸化バナジウムに代表される酸化物バッファー層、アモルファスカーボンバッファー層、ポリアニリンエメラルディンやポリチオフェン等の導電性高分子を用いた高分子バッファー層等が挙げられる。陰極バッファー層電子注入層は、特開平6-325871号公報、同9-17574号公報、同10-74586号公報等にもその詳細が記載されており、具体的には、ストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。上記バッファー層注入層はごく薄い膜であることが望ましく、素材にもよるが、その膜厚は0.1nm~100nmの範囲が好ましい。この注入層は、上記材料を、例えば真空蒸着法、スピンコート法、キャスト法、インクジェット法、LB法等の公知の方法により、薄膜化することにより形成することができる。注入層の膜厚については特に制限はないが、通常は5~5000nm程度である。この注入層は、上記材料の一種または二種以上からなる一層構造であってもよい。《陽極》本発明の有機EL素子に係る陽極としては、仕事関数の大きい4eV以上金属、合金、電気伝導性化合物及びこれらの混合物を電極物質とするものが好ましく用いられる。このような電極物質の具体例としてはAu等の金属、CuI、インジウムチンオキシドITO、SnO2、ZnO等の導電性透明材料が挙げられる。また、IDIXOIn2O3-ZnO等非晶質で透明導電膜を作製可能な材料を用いてもよい。陽極は、これらの電極物質を蒸着やスパッタリング等の方法により、薄膜を形成させ、フォトリソグラフィー法で所望の形状のパターンを形成してもよく、あるいはパターン精度をあまり必要としない場合は100μm以上程度、上記電極物質の蒸着やスパッタリング時に所望の形状のマスクを介してパターンを形成してもよい。この陽極より発光を取り出す場合には、透過率を10より大きくすることが望ましく、また、陽極としてのシート抵抗は数百Ω/□以下が好ましい。さらに膜厚は材料にもよるが、通常10nm~1000nm、好ましくは10nm~200nmの範囲で選ばれる。《陰極》一方、本発明に係る陰極としては、仕事関数の小さい4eV以下金属電子注入性金属と称する、合金、電気伝導性化合物及びこれらの混合物を電極物質とするものが用いられる。このような電極物質の具体例としては、ナトリウム、ナトリウム-カリウム合金、マグネシウム、リチウム、マグネシウム/銅混合物、マグネシウム/銀混合物、マグネシウム/アルミニウム混合物、マグネシウム/インジウム混合物、アルミニウム/酸化アルミニウムAl2O3混合物、インジウム、リチウム/アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えばマグネシウム/銀混合物、マグネシウム/アルミニウム混合物、マグネシウム/インジウム混合物、アルミニウム/酸化アルミニウムAl2O3混合物、リチウム/アルミニウム混合物、アルミニウム等が好適である。陰極は、これらの電極物質を蒸着やスパッタリング等の方法により、薄膜を形成させることにより、作製することができる。また、陰極としてのシート抵抗は数百Ω/□以下が好ましく、膜厚は通常10nm~1000nm、好ましくは50nm~200nmの範囲で選ばれる。なお、発光を透過させるため、有機EL素子の陽極または陰極のいずれか一方が、透明または半透明であれば発光輝度が向上し好都合である。《基体基板、基材、支持体等ともいう》本発明の有機EL素子に係る基体としては、ガラス、プラスチック等の種類には特に限定はなく、また、透明のものであれば特に制限はないが、好ましく用いられる基板としては例えばガラス、石英、光透過性樹脂フィルムを挙げることができる。特に好ましい基体は、有機EL素子にフレキシブル性を与えることが可能な樹脂フィルムである。樹脂フィルムとしては、例えばポリエチレンテレフタレートPET、ポリエチレンナフタレートPEN、ポリエーテルスルホンPES、ポリエーテルイミド、ポリエーテルエーテルケトン、ポリフェニレンスルフィド、ポリアリレート、ポリイミド、ポリカーボネートPC、セルローストリアセテートTAC、セルロースアセテートプロピオネートCAP等からなるフィルム等が挙げられる。樹脂フィルムの表面には、無機物もしくは有機物の被膜またはその両者のハイブリッド被膜が形成されていてもよく、水蒸気透過率が0.01g/m2dayatm以下の高バリア性フィルムであることが好ましい。本発明の有機エレクトロルミネッセンス素子の発光の室温における外部取り出し効率は1以上であることが好ましく、より好ましくは2以上である。ここに、外部取り出し量子効率=有機EL素子外部に発光した光子数/有機EL素子に流した電子数×100である。また、カラーフィルター等の色相改良フィルター等を併用してもよい。照明用途で用いる場合には、発光ムラを低減させるために粗面加工したフィルムアンチグレアフィルム等を併用することもできる。多色表示装置として用いる場合は少なくとも2種類の異なる発光極大波長を有する有機EL素子からなるが、有機EL素子を作製する好適な例を説明する。《有機EL素子の作製方法》本発明の有機EL素子の作製方法の一例として、陽極/正孔注入層/正孔輸送層/発光層/正孔阻止層/電子輸送層/陰極バッファー層/陰極からなる有機EL素子の作製法について説明する。まず適当な基体上に、所望の電極物質、例えば陽極用物質からなる薄膜を、1μm以下、好ましくは10nm~200nmの膜厚になるように、蒸着やスパッタリング等の方法により形成させ、陽極を作製する。次に、この上に素子材料である正孔注入層、正孔輸送層、発光層、正孔阻止層、電子輸送層等の有機化合物を含有する薄膜を形成させる。この有機化合物を含有する薄膜の薄膜化の方法としては、前記の如くスピンコート法、キャスト法、インクジェット法、蒸着法、印刷法等があるが、均質な膜が得られやすく、かつピンホールが生成しにくい等の点から、真空蒸着法またはスピンコート法が特に好ましい。さらに層ごとに異なる製膜法を適用してもよい。製膜に蒸着法を採用する場合、その蒸着条件は、使用する化合物の種類等により異なるが、一般にボート加熱温度50°C~450°C、真空度106Pa~102Pa、蒸着速度0.01nm~50nm/秒、基板温度-50°C~300°C、膜厚0.1nm~5μmの範囲で適宜選ぶことが望ましい。これらの層の形成後、その上に陰極用物質からなる薄膜を、1μm以下好ましくは50nm~200nmの範囲の膜厚になるように、例えば蒸着やスパッタリング等の方法により形成させ、陰極を設けることにより、所望の有機EL素子が得られる。この有機EL素子の作製は、一回の真空引きで一貫して正孔注入層から陰極まで作製するのが好ましいが、途中で取り出して異なる製膜法を施してもかまわない。その際、作業を乾燥不活性ガス雰囲気下で行う等の配慮が必要となる。《表示装置》本発明の表示装置について説明する。本発明の表示装置は単色でも多色でもよいが、ここでは、多色表示装置について説明する。多色表示装置の場合は、発光層形成時のみシャドーマスクを設け、一面に蒸着法、キャスト法、スピンコート法、インクジェット法、印刷法等で膜を形成できる。発光層のみパターニングを行う場合、その方法に限定はないが、好ましくは蒸着法、インクジェット法、印刷法である。蒸着法を用いる場合においてはシャドーマスクを用いたパターニングが好ましい。また作製順序を逆にして、陰極、電子輸送層、正孔阻止層、発光層、正孔輸送層、陽極の順に作製することも可能である。このようにして得られた多色表示装置に、直流電圧を印加する場合には、陽極を、陰極を-の極性として電圧2~40V程度を印加すると、発光が観測できる。また、逆の極性で電圧を印加しても電流は流れずに発光は全く生じない。さらに、交流電圧を印加する場合には、陽極が、陰極が-の状態になったときのみ発光する。なお、印加する交流の波形は任意でよい。多色表示装置は、表示デバイス、ディスプレー、各種発光光源として用いることができる。表示デバイス、ディスプレーにおいて、青、赤、緑発光の3種の有機EL素子を用いることにより、フルカラーの表示が可能となる。表示デバイス、ディスプレーとしてはテレビ、パソコン、モバイル機器、AV機器、文字放送表示、自動車内の情報表示等が挙げられる。特に静止画像や動画像を再生する表示装置として使用してもよく、動画再生用の表示装置として使用する場合の駆動方式は単純マトリックスパッシブマトリックス方式でもアクティブマトリックス方式でもどちらでもよい。発光光源としては家庭用照明、車内照明、時計や液晶用のバックライト、看板広告、信号機、光記憶媒体の光源、電子写真複写機の光源、光通信処理機の光源、光センサーの光源等が挙げられるがこれに限定するものではない。《照明装置》本発明の照明装置について説明する。本発明の有機EL素子に共振器構造を持たせた有機EL素子として用いてもよく、このような共振器構造を有した有機EL素子の使用目的としては光記憶媒体の光源、電子写真複写機の光源、光通信処理機の光源、光センサーの光源等が挙げられるが、これらに限定されない。また、レーザー発振をさせることにより、上記用途に使用してもよい。また、本発明の有機EL素子は、照明用や露光光源のような一種のランプとして使用しても良いし、画像を投影するタイプのプロジェクション装置や、静止画像や動画像を直接視認するタイプの表示装置ディスプレイとして使用しても良い。動画再生用の表示装置として使用する場合の駆動方式は単純マトリクスパッシブマトリクス方式でもアクティブマトリクス方式でもどちらでも良い。または、異なる発光色を有する本発明の有機EL素子を2種以上使用することにより、フルカラー表示装置を作製することが可能である。以下、本発明の有機EL素子を有する表示装置の一例を図面に基づいて説明する。図1は、有機EL素子から構成される表示装置の一例を示した模式図である。有機EL素子の発光により画像情報の表示を行う、例えば、携帯電話等のディスプレイの模式図である。ディスプレイ1は、複数の画素を有する表示部A、画像情報に基づいて表示部Aの画像走査を行う制御部B等からなる。制御部Bは、表示部Aと電気的に接続され、複数の画素それぞれに外部からの画像情報に基づいて走査信号と画像データ信号を送り、走査信号により走査線毎の画素が画像データ信号に応じて順次発光して画像走査を行って画像情報を表示部Aに表示する。図2は、表示部Aの模式図である。表示部Aは基板上に、複数の走査線5及びデータ線6を含む配線部と、複数の画素3等とを有する。表示部Aの主要な部材の説明を以下に行う。図においては、画素3の発光した光が、白矢印方向下方向へ取り出される場合を示している。配線部の走査線5及び複数のデータ線6は、それぞれ導電材料からなり、走査線5とデータ線6は格子状に直交して、直交する位置で画素3に接続している詳細は図示していない。画素3は、走査線5から走査信号が印加されると、データ線6から画像データ信号を受け取り、受け取った画像データに応じて発光する。発光の色が赤領域の画素、緑領域の画素、青領域の画素を、適宜、同一基板上に並置することによって、フルカラー表示が可能となる。本発明の有機EL素子を白色発光の素子として用いる場合は、BGRのカラーフィルターとの組み合わせによりフルカラー表示を行うことが出来る。次に、画素の発光プロセスを説明する。図3は、画素の模式図である。画素は、有機EL素子10、スイッチングトランジスタ11、駆動トランジスタ12、コンデンサ13等を備えている。複数の画素に区分された有機EL素子10として白色発光の有機EL素子を用い、BGRのカラーフィルターと組み合わせることでフルカラー表示を行うことができる。図3において、制御部Bからデータ線6を介してスイッチングトランジスタ11のドレインに画像データ信号が印加される。そして、制御部Bから走査線5を介してスイッチングトランジスタ11のゲートに走査信号が印加されると、スイッチングトランジスタ11の駆動がオンし、ドレインに印加された画像データ信号がコンデンサ13と駆動トランジスタ12のゲートに伝達される。画像データ信号の伝達により、コンデンサ13が画像データ信号の電位に応じて充電されるとともに、駆動トランジスタ12の駆動がオンする。駆動トランジスタ12は、ドレインが電源ライン7に接続され、ソースが有機EL素子10の電極に接続されており、ゲートに印加された画像データ信号の電位に応じて電源ライン7から有機EL素子10に電流が供給される。制御部Bの順次走査により走査信号が次の走査線5に移ると、スイッチングトランジスタ11の駆動がオフする。しかし、スイッチングトランジスタ11の駆動がオフしてもコンデンサ13は充電された画像データ信号の電位を保持するので、駆動トランジスタ12の駆動はオン状態が保たれて、次の走査信号の印加が行われるまで有機EL素子10の発光が継続する。順次走査により次に走査信号が印加されたとき、走査信号に同期した次の画像データ信号の電位に応じて駆動トランジスタ12が駆動して有機EL素子10が発光する。すなわち、有機EL素子10の発光は、複数の画素それぞれの有機EL素子10に対して、アクティブ素子であるスイッチングトランジスタ11と駆動トランジスタ12を設けて、複数の画素3それぞれの有機EL素子10の発光を行っている。このような発光方法をアクティブマトリクス方式と呼んでいる。ここで、有機EL素子10の発光は、複数の階調電位を持つ多値の画像データ信号による複数の階調の発光でもよいし、2値の画像データ信号による所定の発光量のオン、オフでもよい。また、コンデンサ13の電位の保持は、次の走査信号の印加まで継続して保持してもよいし、次の走査信号が印加される直前に放電させてもよい。本発明においては、上述したアクティブマトリクス方式に限らず、走査信号が走査されたときのみデータ信号に応じて有機EL素子を発光させるパッシブマトリクス方式の発光駆動でもよい。図4は、パッシブマトリクス方式による表示装置の模式図である。図4において、複数の走査線5と複数の画像データ線6が画素3を挟んで対向して格子状に設けられている。順次走査により走査線5の走査信号が印加されたとき、印加された走査線5に接続している画素3が画像データ信号に応じて発光する。パッシブマトリクス方式では画素3にアクティブ素子が無く、製造コストの低減が計れる。本発明に係わる有機EL材料は、また、照明装置として、実質白色の発光を生じる有機EL素子に適用できる。複数の発光材料により複数の発光色を同時に発光させて混色により白色発光を得る。複数の発光色の組み合わせとしては、青色、緑色、青色の3原色の3つの発光極大波長を含有させたものでも良いし、青色と黄色、青緑と橙色等の補色の関係を利用した2つの発光極大波長を含有したものでも良い。また、複数の発光色を得るための発光材料の組み合わせは、複数のリン光または蛍光を発光する材料発光ドーパントを、複数組み合わせたもの、蛍光またはリン光を発光する発光材料と、該発光材料からの光を励起光として発光する色素材料とを組み合わせたもののいずれでも良いが、本発明に係わる白色有機エレクトロルミネッセンス素子においては、発光ドーパントを複数組み合わせる方式が好ましい。複数の発光色を得るための有機エレクトロルミネッセンス素子の層構成としては、複数の発光ドーパントを、一つの発光層中に複数存在させる方法、複数の発光層を有し、各発光層中に発光波長の異なるドーパントをそれぞれ存在させる方法、異なる波長に発光する微小画素をマトリックス状に形成する方法等が挙げられる。本発明に係わる白色有機エレクトロルミネッセンス素子においては、必要に応じ製膜時にメタルマスクやインクジェットプリンティング法等でパターニングを施してもよい。パターニングする場合は、電極のみをパターニングしてもいいし、電極と発光層をパターニングしてもいいし、素子全層をパターニングしてもいい。発光層に用いる発光材料としては特に制限はなく、例えば液晶表示素子におけるバックライトであれば、CFカラーフィルター特性に対応した波長範囲に適合するように、本発明に係わる白金錯体、また公知の発光材料の中から任意のものを選択して組み合わせて白色化すれば良い。このように、本発明の白色発光有機EL素子は、前記表示デバイス、ディスプレーに加えて、各種発光光源、照明装置として、家庭用照明、車内照明、また、露光光源のような一種のランプとして、液晶表示装置のバックライト等、表示装置にも有用に用いられる。その他、時計等のバックライト、看板広告、信号機、光記憶媒体等の光源、電子写真複写機の光源、光通信処理機の光源、光センサーの光源等、更には表示装置を必要とする一般の家庭用電気器具等広い範囲の用途が挙げられる。以下、実施例により本発明を説明するが、本発明はこれらに限定されない。ここで、実施例に用いられる化合物の構造を下記に示す。[実施例1]《有機EL素子1-1の作製》陽極として100mm×100mm×1.1mmのガラス基板上にITOインジウムチンオキシドを100nm製膜した基板NHテクノグラス社製NA45にパターニングを行った後、このITO透明電極を設けた透明支持基板をイソプロピルアルコールで超音波洗浄し、乾燥窒素ガスで乾燥し、UVオゾン洗浄を5分間行った。この透明支持基板を市販の真空蒸着装置の基板ホルダーに固定した。但し、蒸着装置内の蒸着用るつぼの設定は図7に記載のように行い、具体的には、蒸着用ルツボ204aに発光ドーパントIr-12を、蒸着用るつぼ204bにIr-9をいれ、ホスト材料と中間層形成形成材料である、CDBPを蒸着用るつぼ204dに各々、素子作製に最適の量を装填した。ここで、蒸着用ルツボはモリブデン製抵抗加熱用材料で作製されたものを用いた。また、NPD、HTM1、H-13、Alq3を入れた蒸着用るつぼ図示していないについては、別途設定した。次いで、真空槽を4×104Paまで減圧した後、NPDの入った蒸着用るつぼに通電して加熱し、蒸着速度0.1nm/秒で透明支持基板に蒸着し25nmの正孔輸送層を設けた。次に電子阻止層として、HTM1の入った前記蒸着用るつぼに通電して加熱し、蒸着速度0.1nm/秒でHTM1を15nm蒸着した。その後、表1、表2に表すような材料を用いて、発光層A、中間層、発光層Bを形成し、次いで、前記発光層B上に正孔阻止層として化合物H-13を10nm蒸着した。更にAlq3の入った前記蒸着用るつぼに通電して加熱し、蒸着速度0.1nm/秒で前記正孔阻止層上に蒸着して膜厚30nmの電子輸送層を設けた。尚、蒸着時の基板温度は室温になるように調整した。引き続き陰極バッファー層としてフッ化リチウム0.5nmを蒸着し、更に、アルミニウム110nmを蒸着して陰極を形成し、有機EL素子1-1を作製した。《有機EL素子1-2~1-14の作製》有機EL素子1-1の作製において、発光層の構成発光層と中間層構成を表1、表2に記載のように変更した以外は同様にして、有機EL素子1-2~1-14を各々作製した。得られた有機EL素子1-1~1-14の各々を下記のようにして、外部取りだし量子効率と色度のずれを評価した。《外部取り出し量子効率》作製した各々の有機EL素子について、23°C、乾燥窒素ガス雰囲気下で2.5mA/cm2の一定電流を印加した時の外部取り出し量子効率を測定した。尚、測定には分光放射輝度計CS-1000ミノルタ製を用いた。《色度のずれ評価》色度のずれはCIE色度図において、100cd/m2輝度時の色度座標と5000cd/m2輝度時の色度座標のずれを表している。具体的には、23°C、乾燥窒素ガス雰囲気下でCS-1000ミノルタ製を用いて測定を行った。得られた結果を表3に示す。表3から、比較の素子に比べて、本発明の素子は、高い外部取りだし量子効率を示す、即ち、発光効率が高く、且つ、色度のずれが小さいことが明らかである。[実施例2]《有機EL素子2-1~2-12の作製》有機EL素子1-1~1-12のNPDをHTM1:F4-TCNQ397:3共蒸着膜に変更し、Alq3をBPhen:Cs1:1共蒸着膜に変更し、LiFを蒸着しなかった以外、全く同様に有機EL素子2-1~2-12を作製した。有機EL素子2-1~2-12は有機EL素子1-1~1-12に比べどれも駆動電圧が3~6V低電圧化する事が確認された。上記から、本発明の有機EL素子を用いることにより、高いエネルギー効率lm/Wを有する素子を得ることが可能であることが確認された。[実施例3]実施例1で作製した有機EL素子1-6の非発光面をガラス製封止缶で覆い、照明装置とした。照明装置は、発光効率が高く発光寿命の長い白色光を発する薄型の照明装置として使用することができた。図6は照明装置の概略図であり、aは平面概略図を、また、bは照明装置の概略断面図である。透明電極付きのガラス基板101上に設けられた有機EL層102をガラス製封止缶104で覆い、ガラス製封止缶の接着には紫外線硬化型接着剤107を用いた。103は陰極である。なおガラス製封止缶104内には窒素ガスが充填され、捕水剤105が設けられている。"